(57)【特許請求の範囲】
【請求項１】
含浸させた水分を凍結させることによって鋳造時の強度を確保するようにした鋳造用凍結砂型であって、
注湯することによって砂型が解凍しても砂型形状が維持されるような強度を確保できるように砂型に無機系のゾルを添加した水を含浸させたこと、上記無機系のゾルが、ジルコニアゾルであり、砂型の材料中に、再利用する際に除去が必要となる材料を配合せず、型ばらしを行った砂をそのまま再使用して凍結時ならびに解凍時の強度を確保するようにしたこと、を特徴とする鋳造用砂型。
【請求項２】
無機系のゾルとして、水に分散できる１μｍを下回るコロイダルジルコニアからなる微細なセラミックス粒子を用いた、請求項１に記載の鋳造用砂型。
【請求項３】
含浸させた水分を０℃以下マイナス４０℃以上の凍結条件下で凍結させて凍結状態にした、請求項１又は２に記載の鋳造用砂型。
【請求項４】
含浸させた水分を凍結させることによって鋳造時の強度を確保するようにした鋳造用凍結砂型を作製する方法であって、１）砂型に無機系のゾルを添加した水を含浸させて凍結すること、２）その際に、無機系のゾルとして、ジルコニアゾルを用いることにより、注湯することによって砂型が解凍しても該砂型形状が維持されるような強度を確保できるようにしたことを特徴とする鋳造用砂型の作製方法。
【請求項５】
含浸させた水分を凍結温度０℃〜マイナス４０℃で凍結させる、請求項４に記載の鋳造用砂型の作製方法。
【発明の詳細な説明】
【技術分野】
【０００１】
本発明は、鋳造において使用する鋳造用凍結砂型に関するものであり、更に詳しくは、再利用する際に、型ばらしを行った砂をそのまま鋳造用型として再利用でき、かつ鋳造に必要となる十分な強度を確保することが可能な鋳造用凍結砂型およびその作製方法に関するものである。本発明は、注湯することによって砂型が解凍しても砂粒子間の接着性を維持して強度を確保できるようにすると共に、再利用する際に、型ばらしを行った砂をそのまま再使用して凍結時ならびに解凍時の強度を確保することを可能とした新規鋳造用凍結砂型およびその作製方法を提供するものである。
【背景技術】
【０００２】
通常、鋳造に使用される砂は、造型時の強度を確保するために、有機物系の粘結剤を添加して成形されるのが一般的である。そのため、鋳造用砂型の砂を再利用する際には、この有機物系の粘結剤の除去というプロセスが必要となり、このことが、生産コストの増大を招く大きな要因となっていた。また、高融点の金属材料の鋳造においては、耐熱性に優れるセラミックス粉末とセラミックスゾルを混合したスラリーを用いて、これを焼成して鋳造用型とする技術（精密鋳造）が知られている。
【０００３】
この方法では、型材料の使用は１回のみであり、焼成した鋳型の破壊に大きな力を必要とする上、破壊した型材料は、すべて産業廃棄物として処理されている。これに対し、有機系の粘結剤の代わりに水を用い、これを凍結させて凍結砂型とすることによって、造型時の強度を確保するという方法が提案されている（例えば、特許文献１および２参照）。この方法によれば、特別な処理を必要とせずに砂を再利用できるため、プロセス時間の短縮のみならず、大幅なコストの低減が可能となる。
【０００４】
しかしながら、この凍結によって造型した凍結砂型は、熱で型が解凍すると、その強度が著しく低下するという問題がある。そのため、鋳造のように、溶けた高温の金属が型内に注ぎ込まれると、その輻射熱や接触時の熱伝達によって、型の崩壊が生じる。更に、熱容量の小さな中子等の型では、崩壊した型材料が鋳物の中に取り込まれ、それにより、欠陥が増大するという問題があった。そのため、当技術分野においては、特に、熱容量の小さな中子等の型として好適に使用することができる新しい鋳造用型の開発が強く求められていた。
【０００５】
【特許文献１】特開平７−３１４０８７号公報
【特許文献２】特開平１１−１３８２３５号公報
【発明の開示】
【発明が解決しようとする課題】
【０００６】
このような状況の中で、本発明者らは、上記従来技術に鑑みて、上述のような諸問題を解消することが可能な新しい鋳造用型およびその製造方法を開発することを目標として鋭意研究を積み重ねた結果、水に代わって特定の無機系のゾルの水溶液を添加して該無機系ゾルを含浸させた砂を使用することによって凍結時のみならず解凍時でも崩壊しない砂型を製造し得ることを見出し、本発明を完成するに至った。
【０００７】
すなわち、本発明は、上記事情に鑑みて開発されたものであって、上述の凍結砂型に対して、注湯することによる砂型の解凍時の強度を確保することを可能とすると同時に、型の中心的な素材である砂を再利用する際に、特別なプロセスを必要としない新たな技術的特徴を具備した、特に、熱容量の小さな中子等の型として好適に適用することが可能な鋳造用凍結型およびその製造方法を提供することを目的とするものである。
【課題を解決するための手段】
【０００８】
上記課題を解決するための本発明は、以下の技術的手段から構成される。
（１）含浸させた水分を凍結させることによって鋳造時の強度を確保するようにした鋳造用凍結砂型であって、
注湯することによって砂型が解凍しても砂型形状が維持されるような強度を確保できるように砂型に無機系のゾルを添加した水を含浸させたこと、上記無機系のゾルが、ジルコニアゾルであり、砂型の材料中に、再利用する際に除去が必要となる材料を配合せず、型ばらしを行った砂をそのまま再使用して凍結時ならびに解凍時の強度を確保するようにしたこと、を特徴とする鋳造用砂型。
（２）無機系のゾルとして、水に分散できる１μｍを下回るコロイダルジルコニアからなる微細なセラミックス粒子を用いた、前記（１）に記載の鋳造用砂型。
（３）含浸させた水分を０℃以下マイナス４０℃以上の凍結条件下で凍結させて凍結状態にした、前記（１）又は（２）に記載の鋳造用砂型。
（４）含浸させた水分を凍結させることによって鋳造時の強度を確保するようにした鋳造用凍結砂型を作製する方法であって、１）砂型に無機系のゾルを添加した水を含浸させて凍結すること、２）その際に、無機系のゾルとして、ジルコニアゾルを用いることにより、注湯することによって砂型が解凍しても該砂型形状が維持されるような強度を確保できるようにしたことを特徴とする鋳造用砂型の作製方法。
（５）含浸させた水分を凍結温度０℃〜マイナス４０℃で凍結させる、前記（４）に記載の鋳造用砂型の作製方法。
【０００９】
次に、本発明について更に詳細に説明する。
本発明は、含浸させた水分を凍結させることによって鋳造時の強度を確保するようにした鋳造用凍結砂型であって、注湯することによって砂型が解凍しても砂粒子間の接着性を維持して強度を確保できるように砂型に無機系のゾルを添加した水を含浸させたことを特徴とするものである。
【００１０】
本発明は、無機系のゾルが、ジルコニアゾルであり、砂型の材料中に、再利用する際に除去が必要となる材料を配合せず、型ばらしを行った砂をそのまま再使用して凍結時ならびに解凍時の強度を確保することを特徴とするものである。尚、再利用する際に除去が必要となる材料としては、例えば、水に固溶しない有機物系の粘結剤等が挙げられる。
【００１１】
また、本発明では、無機系ゾルとして、水に分散できる１μｍ以下の微細なセラミックス粒子を用いたこと、含浸させた水分を０℃以下マイナス４０℃以上の凍結条件下で凍結させたこと、を好ましい実施の態様としている。
【００１２】
また、本発明は、含浸させた水分を凍結させることによって鋳造時の強度を確保するようにした鋳造用凍結砂型を作製する方法であって、砂型に無機系のゾルを添加した水を含浸させて凍結することにより、注湯することによって砂型が解凍しても砂粒子間の接着性を維持して強度を確保できるようにしたことを特徴とするものである。本発明では、無機系のゾルとしては、ジルコニアゾルが用いられる。
【００１３】
本発明の鋳造用凍結砂型の材料としては、珪砂に限定されるものではなく、ジルコンやムライト等のセラミックス粒子を用いることもできる。また、砂型の強度を出すためには、粒径の異なるセラミックス粉末を混合して利用することも可能である。初期コストを考慮すると、砂（天然）も用いることが可能であり、本発明では、２種類以上の粒度が混在している天然の砂を利用することもできる。
【００１４】
本発明の鋳造用凍結砂型は、必要により、上記鋳造用砂型の表面へ、水に分散した１μｍ以下のセラミックス粒子が塗布されていることも適宜可能である。この場合、水に分散した１μｍ以下のセラミックス粒子としては、コロイダルジルコニアを利用することができる。
【００１５】
本発明では、上述の水に分散できる又は分散したセラミックス粒子として、コロイド粒子を利用することが好ましいが、コロイド粒子に限定されるものではなく、例えば、アルミナけん濁液等、微小粒子で低温にて少し焼結するようなものは使用することが可能である。
【００１６】
通常、凍結鋳型は、溶湯が初期凝固するまで耐え得る強度であれば十分であるが、初期凝固時間は、材料によって変わってくる。熱伝導性のよい材料（例えば、銅）は、初期凝固しにくいが、型は、熱伝導が悪いので、表面が水蒸気を生成する温度になっても、すぐ近傍は凍結状態であり、水蒸気がでると、型はひらく方向となるが、すぐ近傍は固まっているので、圧縮応力が作用する。初期凝固のシェルが形成されていれば、型の表面が崩れても問題はない。
【００１７】
本発明では、解凍時の強度を確保すると同時に、特別なプロセスを踏むことなく砂を再利用することを可能にする凍結型を開発するために研究を重ねた結果、砂に無機系ゾルの水溶液を添加することによって、この目的を達成し得ることを見出した。
【００１８】
すなわち、本発明は、上記知見に基づき開発されたものであって、（１）含浸させた水分を凍結させることによって、鋳造時の強度を確保できる、（２）注湯することによって砂型が解凍しても砂粒子間の接着性を維持して強度を確保できるように含浸させる水の中に無機系のゾルを添加しておく、（３）再利用する際に、除去が必要となる有機物系の粘結剤等の材料を利用せず、型ばらしを行った砂をそのまま使用して凍結時ならびに解凍時の強度を確保することが可能である、こと等で特徴付けられる凍結砂型を提供することを実現するものである。
【００１９】
本発明においては、水に代わって特定の無機系ゾルの水溶液を添加した砂を使用することによって、凍結時のみならず解凍時でも崩壊しない砂型およびその製造方法を提供することができる。通常、鋳造に使用される砂型は、強度を確保するために、有機物系のバインダを添加して成形される。そのため、これを再利用する場合には、該有機物系のバインダを除去するプロセスが必要であり、そのことがコストのみならず時間的にも大きなロスにつながると同時に、環境に対する悪影響も懸念される。
【００２０】
一方、含有する水分を凍結させることによって強度を確保する凍結砂型は、型ばらしの後に特別な処理を必要とせず、そのままの状態で砂を再利用できるという特徴を有しており、工業的にも優れた長所を有している。しかしながら、実際の鋳造プロセスを想定すると、溶湯の熱により、砂型は表面から解凍し始め、更に水分が飛んで乾燥へと向かう。そのため、例えば、凍結砂型を、熱容量が小さく、短時間で解凍に至る中子等へ適用する場合には、湯の表面が冷却されて固化するまで、解凍後でも、砂型にある程度の強度を付与することが必要となる。
【００２１】
現在利用されている凍結砂型は、砂と水のみを混練して凍結させているため、後記する実施例３の結果からもわかるとおり、解凍後の強度が得られないという問題点があった。
【００２２】
これに対し、本発明は、水の代わりに特定の無機系のゾルを用いて造型した凍結砂型を提供するものであり、水の代わりに無機系ゾルの水溶液を用いて造型した凍結砂型は、後記する実施例に具体的に示されるように、解凍後でもある程度の強度を保つことが立証された。更に、鋳造作業後、添加した無機系のゾルは、特別な処理を行うことなしに、そのまま砂を再利用することが可能であることが確認された。
【００２３】
したがって、本発明は、熱容量が小さく、解凍速度が速い部分へも凍結砂型を適用することを可能とする画期的な技術であり、特に、中子等への利用を考慮すれば、鋳造の大きな利点である複雑形状部品への活用という観点から、産業上の利用効果は、非常に大きいものと考えられる。
【発明の効果】
【００２４】
本発明により、次のような効果が奏される。
（１）含浸させた水分を凍結させることによって、鋳造時の強度を確保することを可能とした鋳造用砂型を提供することができる。
（２）注湯することによって砂型が解凍しても砂粒子間の接着性を維持して強度を確保できるように含浸させた水の中に特定の無機系のゾルを添加したことで特徴付けられる鋳造用砂型を提供することができる。
（３）再利用する際に、型ばらしを行った砂をそのまま使用して凍結時ならびに解凍時の強度を確保することが可能である鋳造用砂型を提供することができる。
（４）特に、熱容量の小さい中子等の型として好適に使用することができる鋳造用砂型を提供することができる。
（５）本発明においては、水に代わってジルコニアゾルの水溶液を添加した砂を使用することによって、凍結時のみならず解凍時でも崩壊しない鋳造用砂型の製造方法およびその製品を提供することができる。
（６）本プロセスでは、有機系の粘結剤を使用しないため、鋳造作業に伴う臭いの発生を抑制できる。
【発明を実施するための最良の形態】
【００２５】
次に、参考実施例および実施例により本発明を更に具体的に説明するが、本発明は、これらの例によって何ら限定されるものではない。すなわち、本発明は、その技術思想の範囲で、本実施例以外の態様あるいは変形を全て包含するものである。以下の実施例１〜３および５は、比較品のシリカゾルを用いて試験を実施した例を参考実施例すなわち参考例として示したものである。
【実施例１】
【００２６】
２８５ｇの珪砂（Ｒ６）に、質量比で５％となるように１５ｇの水（Ｗ５）を加え、ニーダで３分間混練することにより、凍結砂型用の原料砂Ｒ６Ｗ５を調製した。また、この原料砂Ｒ６Ｗ５の配合をベースに、添加した水分量（１５ｇ）に対して、質量比５％、１０％および２０％に相当する８％ポリビニルアルコール溶液（ＰＶＡ）を加えて、ニーダにより３分間混練した、Ｒ６Ｗ５Ｐ５、Ｒ６Ｗ５Ｐ１０およびＲ６Ｗ５Ｐ２０をそれぞれ準備した。
【００２７】
更に、水の代わりに、粒子径１０〜２０ナノメートルのシリカを（質量比で３０％）含むシリカゾルを用い、それぞれ２７９ｇの珪砂と２１ｇのシリカゾルならびに２７０ｇの珪砂と３０ｇのシリカゾルを、ニーダによって３分間混練した、Ｒ６Ｓ７およびＲ６Ｓ１０も調製した。これらの造型用に調製した各型砂に対する水、ＰＶＡならびにシリカゾルの添加量を表１に示す。
【００２８】
【表１】
0005110357.tif 000002
【００２９】
調製したそれぞれの型砂を、図１の圧縮試験片の作製方法に示すように、直径３０ｍｍの黒鉛型に入れ、ハンドプレスにより、およそ６ＭＰａの圧力を加えながら、高さ３０ｍｍの円柱状になるよう成形した。この成形体を、−３０℃の温度に保った冷凍室へ一晩保持し、凍結砂型圧縮試験片を作製した。
【実施例２】
【００３０】
実施例１で作製した凍結砂型（末尾文字Ｆは凍結状態を示す）の圧縮試験結果を図２に示す。凍結砂型の圧縮試験は、圧縮試験片に接する加圧ジグを液体窒素であらかじめ冷却し、試験中に試験片が解凍しないように方策を講じて行った。凍結させた砂型の圧縮強度は、水のみの場合（Ｒ６Ｗ５Ｆ）で５．５〜５．９ＭＰａを示し、砂型として実用上必要とされる値、２．０〜４．５ＭＰａを十分上回っていることが確認できる。
【００３１】
また、これにポリビニルアルコール（ＰＶＡ）を添加して同様の圧縮試験を行った。ポリビニルアルコール（ＰＶＡ）を添加すると、添加量が５％および１０％の場合には、試験機の最大荷重（５ｋＮ）でも圧壊せず（圧縮強度７．３ＭＰａ以上）、２０％の場合でも水だけで固めたＲ６Ｗ５と同等以上の強度を示した。一方、水の代わりにシリカゾル水溶液を用いた場合には、シリカゾルの添加量が７％または１０％の場合とも、試験機の最大荷重（５ｋＮ）でも圧壊せず、圧縮強度は７．３ＭＰａ以上となった。この結果は、砂にポリビニルアルコールもしくはシリカゾルを添加しても、凍結時の強度特性に悪影響を及ぼさないことを示すものである。
【実施例３】
【００３２】
実施例１で作製した凍結砂型を自然解凍（末尾文字Ｔは解凍状態を示す）および１２０℃で１時間乾燥させた試料（末尾文字Ｄは乾燥状態を示す）について、圧縮試験を行った。図３は、その結果を示したものである。砂と水だけの場合ならびにこれにポリビニルアルコールを添加した場合は、解凍（それぞれＲ６Ｗ５ＴおよびＲ６Ｗ５ＰｘＴ、ｘ＝５、１０）すると、全く強度が得られず、また、後者においては、乾燥（Ｒ６Ｗ５Ｐ１０Ｄ）させても強度は改善されない。
【００３３】
これに対し、砂にシリカゾルを添加したものでは、解凍しても若干の強度が残り、乾燥させると更に強度は上昇する。このことは、砂と水だけの混練材料とは異なり、水に代わってシリカゾルを添加することによって、凍結時のみならず解凍時、更には乾燥時でも、ある程度の強度が確保されることを示すものである。
【実施例４】
【００３４】
シリカゾルの代わりにジルコニアゾルを用いた場合の凍結鋳型に対する効果について調べた。実施例１に示した方法と同様に、質量比で３０％のジルコニアを含むジルコニアゾルを用い、それぞれ２７９ｇの珪砂と２１ｇのジルコニアゾルならびに２７０ｇの珪砂と３０ｇのジルコニアゾルを、ニーダによって３分間混練したＲ６Ｚ７およびＲ６Ｚ１０を調製した。
【００３５】
これらの型砂から、実施例１に示した方法と同様に、円柱状の圧縮試験片を作製して、−３０℃の温度に保った冷凍室へ一晩保持し、凍結させた。図４は、実施例２および実施例３にならって、上述の試験片に対し、凍結状態（末尾文字Ｆ）、自然解凍状態（末尾文字Ｔ）ならびに１２０℃で１時間乾燥させた状態（末尾文字Ｄ）について、圧縮試験を行ったときの結果を示したものである。
【００３６】
これによると、シリカゾルに変わってジルコニアゾルを用いた場合でも、凍結時の強度は７ＭＰａを超える値を示しており、鋳造用の砂型として十分使用できることがわかる。また、解凍時ならびに乾燥時の強度についても、シリカゾルの場合と比べれば、若干低い値にとどまっているものの、水だけの場合よりも、改善されていることがわかる。
【００３７】
本実施例では、注湯時における砂型の温度上昇を念頭に水分を取り除くという目的で、乾燥時の温度を１２０℃に設定したが、実際に鋳造を行う場合には、砂型はもっと高い温度まで到達する可能性がある。一般的に、ジルコニアは、シリカよりもより耐熱性が高く、融点や好適な焼結温度も高温側に位置する。砂型が、注湯によってより高い温度まで上昇する場合を想定すると、ジルコニアゾル添加による砂型乾燥時の強度確保についても、十分期待できるものであることがわかる。
【実施例５】
【００３８】
一般的に、鋳造で使用される型砂は繰り返し使用される。そこで、本実施例では、シリカゾルを添加した型砂を特別な処理を施すことなしに、再利用した場合の強度特性を調べた。実施例１に示した２７０ｇの珪砂と３０ｇのシリカゾルを、ニーダによって３分間混練したＲ６Ｓ１０に対し、実施例２および実施例３に述べた各種強度試験を行った後、この型砂を回収し、２７０℃に保持したオーブンで１時間加熱することにより、水分を十分に取り除いた。
【００３９】
この型砂に、回収量に対して、質量比で１０％となるようにシリカゾルを再添加し、実施例１に示した方法と同様に、円柱状の圧縮試験片を作製して、−３０℃の温度に保った冷凍室へ一晩保持し、凍結させた。
【００４０】
この試験片に対し、凍結状態（末尾文字Ｆ）、自然解凍状態（末尾文字Ｔ）ならびに１２０℃で１時間乾燥させた状態（末尾文字Ｄ）について、再び圧縮試験を行った。この作業を５回まで繰り返し、型砂の再利用性を調べた。その結果、繰り返し使用したシリカゾル添加型砂を凍結させた時の圧縮強度は、いずれの場合においても７ＭＰａ以上となり、繰り返し使用しても十分な強度を確保できることが示された。
【００４１】
また、図５に、シリカゾル添加凍結砂型の解凍および乾燥後の圧縮強度に及ぼす繰り返し使用の影響を示す。図５に示すように、解凍時ならびに乾燥時の強度も、回数を重ねるごとに上昇しており、繰り返し使用によって劣化しないことが明らかとなった。以上の結果は、本発明に係るシリカゾル添加型砂は、繰り返し使用しても、凍結時、解凍時ならびに乾燥時の強度が得られることを意味しており、型ばらしを行った砂を、特別な処理を行うことなしに、そのまま再使用できることを示すものである。
【産業上の利用可能性】
【００４２】
以上詳述したように、本発明は、鋳造用凍結鋳型およびその製造方法に係るものであり、本発明により、砂型の再利用が可能な鋳造用砂型およびその作製方法が提供される。本発明は、注湯することによって砂型が解凍しても砂粒子間の接着性を維持して強度を確保できるように含浸させた水の中にジルコニアゾルを添加したことで特徴付けられる鋳造用砂型を提供することを実現したものである。また、本発明は、再利用する際に、型ばらしを行った砂をそのまま使用して凍結時ならびに解凍時の強度を確保することが可能である鋳造用砂型を提供するものである。本発明は、例えば、熱容量の小さな中子等の型として好適に使用することができる鋳造用砂型を提供することを可能とすると共に、鋳造に使用する型砂の再利用においても優れた効果を発揮する、新規鋳造用砂型を提供するものとして有用である。
【図面の簡単な説明】
【００４３】
【図１】圧縮試験に供した圧縮試験片の作製方法とその作製装置の概念図を示す。
【図２】凍結砂型の圧縮試験の結果を示す。
【図３】凍結砂型を解凍させた場合ならびに乾燥させた場合の圧縮試験の結果を示す。
【図４】本発明の有効性を検証するために行った、ジルコニアゾルを添加して造型した凍結砂型（Ｆ）ならびにこれを解凍（Ｔ）および乾燥（Ｄ）した後の圧縮強度についての試験結果を示す。
【図５】シリカゾルを添加して凍結させた砂型の解凍および乾燥後の圧縮強度に及ぼす繰り返し使用の影響についての試験結果を示す。
【符号の説明】
【００４４】
（図１の符号）
１：型砂
２：黒鉛型
３：上パンチ
４：下パンチ
５：ハンドプレス
【図２】
0005110357.tif 000003
【図３】
0005110357.tif 000004
【図４】
0005110357.tif 000005
【図５】
0005110357.tif 000006
【図１】
0005110357.tif 000007